(57)【要約】      （修正有）【課題】高抵抗率で高品質な大口径ＳｉＣ単結晶及びその製造方法を提供する。【解決手段】不可避的に混入する未補償不純物を原子数密度で１×１０１５／ｃｍ３以上、１×１０１７／ｃｍ３以下含有し、かつバナジウムを５×１０１４／ｃｍ３以上、未補償不純物濃度未満含有し、未補償不純物とバナジウムの濃度差が１×１０１７／ｃｍ３以下であり、ウエハとして測定した室温での電気抵抗率が５×１０３Ωｃｍ以上である炭化珪素単結晶、及び、種結晶１を使用する昇華再結晶法により単結晶を成長させる炭化珪素単結晶の製造法であって、昇華原料２として炭化珪素とバナジウム又はバナジウム化合物の混合物を用い、結晶成長に使用する黒鉛坩堝３の窒素含有濃度が、不活性ガス融解熱伝導度法による測定で５０ｐｐｍ以下である。【選択図】図１
2010077023.tif 000002
【特許請求の範囲】
【請求項１】
不可避的に混入する未補償不純物を原子数密度で１×１０１５／ｃｍ３以上、１×１０１７／ｃｍ３以下含有し、かつバナジウムを５×１０１４／ｃｍ３以上、該未補償不純物濃度未満含有し、前記未補償不純物と前記バナジウムの濃度差が１×１０１７／ｃｍ３以下であり、ウエハとして測定した室温での電気抵抗率が５×１０３Ωｃｍ以上である炭化珪素単結晶。
【請求項２】
前記の不可避的な未補償不純物の濃度が５×１０１６／ｃｍ３以下である請求項１に記載の炭化珪素単結晶。
【請求項３】
未補償不純物による伝導形がｎ形である請求項１又は２に記載の炭化珪素単結晶。
【請求項４】
前記のバナジウム濃度が１×１０１５／ｃｍ３以上である請求項１に記載の炭化珪素単結晶。
【請求項５】
前記のバナジウム濃度が１×１０１６／ｃｍ３以上である請求項１に記載の炭化珪素単結晶。
【請求項６】
前記未補償不純物と前記バナジウムの濃度差が５×１０１６／ｃｍ３以下である請求項１〜５のいずれかに記載の炭化珪素単結晶。
【請求項７】
前記未補償不純物と前記バナジウムの濃度差が１×１０１６／ｃｍ３以下である請求項１〜５のいずれかに記載の炭化珪素単結晶。
【請求項８】
前記炭化珪素単結晶の主たるポリタイプが３Ｃ、４Ｈ、又は６Ｈである請求項１〜７のいずれかに記載の炭化珪素単結晶。
【請求項９】
前記炭化珪素単結晶の主たるポリタイプが４Ｈである請求項１〜７のいずれかに記載の炭化珪素単結晶。
【請求項１０】
種結晶を使用する昇華再結晶法により単結晶を成長させる請求項１〜９のいずれかに記載の炭化珪素単結晶の製造法であって、昇華原料として炭化珪素とバナジウム又はバナジウム化合物の混合物を用い、結晶成長に使用する黒鉛坩堝の窒素含有濃度が、不活性ガス融解熱伝導度法による測定で５０ｐｐｍ以下であることを特徴とする炭化珪素単結晶の製造方法。
【請求項１１】
前記黒鉛坩堝中の窒素含有濃度が２０ｐｐｍ以下である請求項１０記載の炭化珪素単結晶の製造方法。
【請求項１２】
前記黒鉛坩堝中の窒素含有濃度が１０ｐｐｍ以下である請求項１０記載の炭化珪素単結晶の製造方法。
【請求項１３】
前記黒鉛坩堝が、圧力１．３Ｐａ以下の不活性ガス雰囲気下で、温度１４００℃以上、１０時間以上、１２０時間未満保持する純化処理を施した黒鉛坩堝である請求項１０〜１２のいずれかに記載の炭化珪素単結晶の製造方法。
【請求項１４】
黒鉛坩堝中に炭化珪素を主体とする原料粉末を充填した状態で、圧力１．３Ｐａ以下の不活性ガス雰囲気下、温度１４００〜１８００℃で、１０時間以上、１２０時間未満保持する黒鉛坩堝の純化処理を施した後、圧力を１．３×１０２〜１．３×１０４Ｐａに調整した不活性ガス雰囲気中に該黒鉛坩堝と種結晶を設置し、２０００℃以上に加熱してから結晶成長を開始する請求項１０〜１３のいずれかに記載の炭化珪素単結晶の製造方法。
【請求項１５】
前記純化処理の圧力が１．３×１０−１Ｐａ以下である請求項１３又は１４に記載の炭化珪素単結晶の製造方法。
【請求項１６】
前記純化処理の圧力が６．５×１０−２Ｐａ以下である請求項１３又は１４に記載の炭化珪素単結晶の製造方法。
【請求項１７】
純化処理後、前記黒鉛坩堝を大気下に曝露することなく結晶成長に供する請求項１３〜１６のいずれかに記載の炭化珪素単結晶の製造方法。
【発明の詳細な説明】
【技術分野】
【０００１】
本発明は、高抵抗率の炭化珪素単結晶、及び、その製造方法に関するものである。また、本発明は、高周波電子デバイスの基板等に適用される、高い結晶品質の炭化珪素単結晶、及び、その製造方法に関するものである。
【背景技術】
【０００２】
炭化珪素（ＳｉＣ）は、耐熱性及び機械的強度が高く、さらに放射線にも強い等の優れた物理的、化学的特性を示し、耐環境性半導体材料として注目されている。また、近年、青色から紫外にかけての短波長光デバイス、高周波高耐圧電子デバイス等の基板材料として、ＳｉＣ単結晶の需要が高まっている。ＳｉＣ単結晶の半導体分野への応用においては、大面積を有する高品質の単結晶が求められ、特に高周波デバイス用基板等の用途では、結晶の品質に加えて、高い電気抵抗を有することも求められている。
【０００３】
従来、研究室程度の規模では、例えば昇華再結晶法（レーリー法）で半導体素子の作製が可能なサイズのＳｉＣ単結晶を得ていた。しかしながら、この方法では、得られる単結晶の面積が小さく、その寸法、形状、さらには結晶多形や不純物キャリア濃度の制御も容易ではない。一方、化学気相成長法（ＣＶＤ法）を用いて珪素（Ｓｉ）等の異種基板上にヘテロエピタキシャル成長させることにより立方晶の炭化珪素単結晶を成長させることも行われている。この方法では、大面積の単結晶は得られるが、Ｓｉ基板との格子不整合が約２０％もあること等により多くの欠陥（〜１０７ｃｍ−２）を含むＳｉＣ単結晶しか成長させることができず、高品質のＳｉＣ単結晶を得ることは容易でない。これらの問題点を解決するために、ＳｉＣ単結晶ウェハを種結晶として用いて、昇華再結晶を行う改良型のレーリー法が提案されている（非特許文献１）。この改良レーリー法を用いれば、ＳｉＣ単結晶の結晶多形（６Ｈ型、４Ｈ型、１５Ｒ型、等）及び形状、キャリア型及び濃度を制御しながら、ＳｉＣ単結晶を成長させることができる。現在、改良レーリー法で作製したＳｉＣ単結晶から口径２インチ（５０ｍｍ）から３インチ（７５ｍｍ）のＳｉＣ単結晶ウェハが切り出され、電力エレクトロニクス分野等のデバイス作製等に供されている。
【０００４】
一方、近年、高周波半導体デバイス用材料として、シリコン（Ｓｉ）やガリウム砒素（ＧａＡｓ）よりも優れた特性を持つ窒化ガリウム（ＧａＮ）に注目が集まっている（非特許文献２）。ＧａＮデバイスの作製にあたっては、何らかの単結晶基板上にＧａＮの単結晶薄膜を形成する必要があるが、この基板の一つとして一般的なものにサファイア基板がある。サファイアは、比較的良質な単結晶を安定して供給できるメリットがあるものの、ＧａＮとの格子定数差が１３．８％と大きいため、その上に形成される薄膜の品質劣化を誘発しやすく、また、熱伝導率が０．４２Ｗ／ｃｍ・Ｋと小さいため、デバイス動作時の放熱の点でも問題があり、サファイア基板上に形成されるＧａＮ高周波デバイスは、品質、動作特性の点でＧａＮ本来の性能を十分に引き出しているとは言えないのが現状である。それに対して、ＳｉＣ単結晶はＧａＮとの格子定数差が３．４％と小さいため、良質なＧａＮ薄膜が形成可能であり、熱伝導率も３．３Ｗ／ｃｍ・Ｋと大きいので冷却効率も高く、サファイア等の従来基板に比較して大幅なＧａＮデバイスの特性向上が望めることから、近年、この分野でもＳｉＣ単結晶基板に対する期待が非常に高くなってきている。
【０００５】
前述した基板の高周波デバイス応用においては、結晶の品質に加えて、その上に作製される素子の寄生容量低減と素子間分離のために、基板の高抵抗率化（５×１０３Ωｃｍ以上、望ましくは１×１０５Ωｃｍ以上）が必要不可欠である。現在、このようなＳｉＣ高抵抗率基板は、何らかの方法でＳｉＣ単結晶の禁制帯中に深い準位を形成することによって、工業的に得られている。例えば、バナジウムは、ＳｉＣ結晶中でドナー又はアクセプターの何れの状態でも深い準位を形成し、不可避的に結晶に取り込まれる浅いドナー又は浅いアクセプター不純物を補償して、結晶を高抵抗率化することが知られている。具体的には、例えば、（非特許文献３）にあるように、前述の昇華再結晶法において、原料となるＳｉＣ結晶粉末中に金属バナジウムあるいはバナジウム化合物（珪化物、酸化物、等）を含有させ、ＳｉＣ原料と共に昇華させることにより、バナジウム添加結晶が得られる。しかしながら、このようにして作製したＳｉＣ単結晶は、高抵抗率を有するものの結晶品質が悪く、また、高抵抗率を有する結晶部位は成長結晶中の極めて限られた部分となっていた。また、（特許文献１）には、より高い抵抗率のバナジウム添加結晶を得る技術が開示されている。この技術は、ＳｉＣ中の不純物窒素を３価の浅いアクセプター準位を有する元素の添加によって過剰補償し、伝導形をｎ形からｐ形に変化させて、バナジウム等の遷移金属をドナー準位に置くことによって、より高い抵抗率を得ることを意図したものである。しかしながら、アクセプター元素をＳｉＣ結晶中に最適な濃度に制御して添加するのは難しい技術である上に、昇華再結晶法においてＳｉＣ結晶に混入する不純物窒素の濃度は、一般に成長中に一桁から数桁のオーダーで変化することが多いため、ＳｉＣ単結晶インゴットの全域で最適なアクセプター元素濃度を保つのは極めて困難であるといえる。このため、アクセプター元素の不足によって目的とするｐ形に結晶の伝導形を変換できないか、あるいはアクセプター元素の過剰添加によって結晶が極端なｐ形となり、バナジウムによる補償が困難になるといった状況に陥りやすい。該公報の技術も、結晶品質や歩留りといったバナジウム添加結晶の本質的な問題を解決するものではない。
【０００６】
バナジウムのＳｉＣへの固溶限界は３〜５×１０１７／ｃｍ３程度であり、バナジウムの量が固溶限界を超えると、（非特許文献４）にあるように、析出物が発生して結晶品質が低下するという問題がある。バナジウム添加量がこのような理由で制限されることもあり、従来技術での高抵抗率バナジウム添加結晶の製造は困難なものになっている。
【０００７】
一方、ＳｉＣ単結晶のキャリア不純物濃度を、ある極めて低いレベルまで減少させることによって結晶が高抵抗率化することも知られている。これはＩＤ、ＵＤ−１、もしくはカーボンベーカンシー等と称される、ＳｉＣ結晶の禁制帯中に存在する深い準位の点欠陥が伝導電子又はホールをトラップするためと考えられている（例えば、（非特許文献５）、（非特許文献６））。しかし、こうして得られる高抵抗率単結晶の品質も、半導体分野の高い要求を満足していないのが現状である。
【先行技術文献】
【特許文献】
【０００８】
【特許文献１】特表平９−５００８６１号公報
【非特許文献】
【０００９】
【非特許文献１】Ｙｕ．  Ｍ．  Ｔａｉｒｏｖ  ａｎｄ  Ｖ．  Ｆ．  Ｔｓｖｅｔｋｏｖ，  Ｊ．  Ｃｒｙｓｔａｌ  Ｇｒｏｗｔｈ，  ｖｏｌ．５２  （１９８１）  ｐｐ．１４６〜１５０
【非特許文献２】Ｒｕｔｂｅｒｇ  ＆  Ｃｏ．，  Ｇａｌｌｉｕｍ  Ｎｉｔｒｉｄｅ：  Ａ  Ｍａｔｅｒｉａｌ  Ｏｐｐｏｒｔｕｎｉｔｙ  （２００１）
【非特許文献３】Ｓ．  Ａ．  Ｒｅｓｈａｎｏｖ  ｅｔ  ａｌ．，  Ｍａｔｅｒｉａｌｓ  Ｓｃｉｅｎｃｅ  Ｆｏｒｕｍ，  ｖｏｌｓ．３５３〜３５６  （２００１）  ｐｐ．５３〜５６
【非特許文献４】Ｍ．  Ｂｉｃｋｅｒｍａｎｎ  ｅｔ  ａｌ．，  Ｍａｔｅｒｉａｌｓ  Ｓｃｉｅｎｃｅ  Ｆｏｒｕｍ，  ｖｏｌｓ．３８９〜３９３  （２００２）  ｐｐ．１３９〜１４２
【非特許文献５】Ｍ．  Ｅ．  Ｚｖａｎｕｔ  ａｎｄ  Ｖ．  Ｖ．  Ｋｏｎｏｖａｌｏｖ，  Ａｐｐｌｉｅｄ  Ｐｈｙｓｉｃｓ  Ｌｅｔｔｅｒｓ，  Ｖｏｌ．８０，  Ｎｏ．３，  ｐｐ．４１０〜４１２（２００２）
【非特許文献６】Ｂ．  Ｍａｇｎｕｓｓｅｎ  ｅｔ  ａｌ．，  Ｍａｔｅｒｉａｌ  Ｓｃｉｅｎｃｅ  Ｆｏｒｕｍ，  ｖｏｌｓ．３８９〜３９３  （２００２）  ｐｐ．５０５〜５０８
【発明の概要】
【発明が解決しようとする課題】
【００１０】
従来技術において、バナジウム添加によってＳｉＣ単結晶を高抵抗率化しようとする場合、結晶中のバナジウム濃度は未補償の不純物濃度（｜バナジウム以外のｎ型不純物濃度−バナジウム以外のｐ型不純物濃度｜）よりも高くする必要がある。すなわち、高抵抗率のバナジウム添加結晶を得るためには、未補償不純物濃度＜バナジウム濃度＜バナジウム固溶限度（３〜５×１０１７／ｃｍ３）となるように、バナジウム濃度を制御しなければならない。しかしながら、ＳｉＣ単結晶の未補償不純物の濃度は１×１０１７／ｃｍ３以上となる場合も多く、前述の条件は許容範囲の非常に狭いものである。さらに、バナジウムの昇華あるいは蒸発速度がＳｉＣ原料の昇華速度に比べて大きいため、成長中のバナジウム濃度の変化によって成長したＳｉＣ結晶中にバナジウム濃度が固溶限界を超える領域と未補償の不純物濃度以下となる領域とが生じる。このため、従来のバナジウム添加結晶は結晶品質が低く、また、高抵抗率を有する結晶部位は成長結晶の限られた部分となる点が問題であった。
【００１１】
一方で、キャリア不純物濃度を低下させてＳｉＣ単結晶の高抵抗率化を達成するには、結晶を極めて高いレベルまで高純度化する必要がある。このため、特殊な原料の使用の他、高温成長等の特殊なプロセスも必要となっている。これらはコスト的に不利であり、また、通常の単結晶育成法と比べて結晶成長の制御が著しく難しいため、品質の高い結晶を得られない点が問題であった。
【００１２】
本発明は、前記問題点を解決し、高抵抗率で高品質な大口径Ｓｉ単結晶、及び、その製造方法を提供することを目的とする。
【課題を解決するための手段】
【００１３】
本発明者らは、前記課題を解決するため様々な調査、研究を進めてきた結果、従来よりもはるかに少ない量のバナジウム添加量で結晶を高抵抗率化でき、高品質かつ高抵抗率なＳｉＣ単結晶を提供する技術を見出した。本発明は、以下の構成よりなるものである。
【００１４】
（１）  不可避的に混入する未補償不純物を原子数密度で１×１０１５／ｃｍ３以上、１×１０１７／ｃｍ３以下含有し、かつバナジウムを５×１０１４／ｃｍ３以上、該未補償不純物濃度未満含有し、前記未補償不純物と前記バナジウムの濃度差が１×１０１７／ｃｍ３以下であり、ウエハとして測定した室温での電気抵抗率が５×１０３Ωｃｍ以上である炭化珪素単結晶。
【００１５】
（２）  前記の不可避的な未補償不純物の濃度が５×１０１６／ｃｍ３以下である（１）に記載の炭化珪素単結晶。
【００１６】
（３）  未補償不純物による伝導形がｎ形である（１）又は（２）に記載の炭化珪素単結晶。
【００１７】
（４）  前記のバナジウム濃度が１×１０１５／ｃｍ３以上である（１）に記載の炭化珪素単結晶。
【００１８】
（５）  前記のバナジウム濃度が１×１０１６／ｃｍ３以上である（１）に記載の炭化珪素単結晶。
【００１９】
（６）  前記未補償不純物と前記バナジウムの濃度差が５×１０１６／ｃｍ３以下である（１）〜（５）のいずれかに記載の炭化珪素単結晶。
【００２０】
（７）  前記未補償不純物と前記バナジウムの濃度差が１×１０１６／ｃｍ３以下である（１）〜（５）のいずれかに記載の炭化珪素単結晶。
【００２１】
（８）  前記炭化珪素単結晶の主たるポリタイプが３Ｃ、４Ｈ、又は６Ｈである（１）〜（７）のいずれかに記載の炭化珪素単結晶。
【００２２】
（９）  前記炭化珪素単結晶の主たるポリタイプが４Ｈである（１）〜（７）のいずれかに記載の炭化珪素単結晶。
【００２３】
（１０）  種結晶を使用する昇華再結晶法により単結晶を成長させる（１）〜（９）のいずれかに記載の炭化珪素単結晶の製造法であって、昇華原料として炭化珪素とバナジウム又はバナジウム化合物の混合物を用い、結晶成長に使用する黒鉛坩堝の窒素含有濃度が、不活性ガス融解熱伝導度法による測定で５０ｐｐｍ以下であることを特徴とする炭化珪素単結晶の製造方法。
【００２４】
（１１）  前記黒鉛坩堝中の窒素含有濃度が２０ｐｐｍ以下である（１０）記載の炭化珪素単結晶の製造方法。
【００２５】
（１２）  前記黒鉛坩堝中の窒素含有濃度が１０ｐｐｍ以下である（１０）記載の炭化珪素単結晶の製造方法。
【００２６】
（１３）  前記黒鉛坩堝が、圧力１．３Ｐａ以下の不活性ガス雰囲気下で、温度１４００℃以上、１０時間以上、１２０時間未満保持する純化処理を施した黒鉛坩堝である（１０）〜（１２）のいずれかに記載の炭化珪素単結晶の製造方法。
【００２７】
（１４）  黒鉛坩堝中に炭化珪素を主体とする原料粉末を充填した状態で、圧力１．３Ｐａ以下の不活性ガス雰囲気下、温度１４００〜１８００℃で、１０時間以上、１２０時間未満保持する黒鉛坩堝の純化処理を施した後、圧力を１．３×１０２〜１．３×１０４Ｐａに調整した不活性ガス雰囲気中に該黒鉛坩堝と種結晶を設置し、２０００℃以上に加熱してから結晶成長を開始する（１０）〜（１３）のいずれかに記載の炭化珪素単結晶の製造方法。
【００２８】
（１５）  前記純化処理の圧力が１．３×１０−１Ｐａ以下である（１３）又は（１４）に記載の炭化珪素単結晶の製造方法。
【００２９】
（１６）  前記純化処理の圧力が６．５×１０−２Ｐａ以下である（１３）又は（１４）に記載の炭化珪素単結晶の製造方法。
【００３０】
（１７）  純化処理後、前記黒鉛坩堝を大気下に曝露することなく結晶成長に供する（１３）〜（１６）のいずれかに記載の炭化珪素単結晶の製造方法。
【００３１】
本発明のＳｉＣ単結晶は、未補償不純物の濃度に満たない、従来よりもはるかに少ない量のバナジウムで高抵抗率化を実現している。これは、バナジウムと深準位欠陥が同時にＳｉＣ単結晶中に存在することよってもたらされたものであると考えられる。その結果、従来問題となっていたバナジウムの過剰添加による析出物の発生と結晶品質の劣化を誘発することなく、高抵抗率化を実現することが可能になった。それと同時に、工業的に著しい困難を伴うＳｉＣ単結晶の超高純度化プロセスを必要としないことから、製造コストの過大な増加を回避できている。
【００３２】
このように、本発明の新規な点は、従来は併用しないバナジウムと深準位欠陥を同時にＳｉＣ単結晶中に存在させることにより、それらが単独で存在する場合の効果から予想されるよりもはるかに大きな格別な効果が得られている点にある。本発明により、従来技術では実現できなかった、高抵抗率と高結晶品質の両立が可能となった。尚、本発明は、前述の高抵抗率の発現機構によって限定されるものではない。
【発明の効果】
【００３３】
以上説明したように、本発明によれば、高抵抗率で且つ結晶品質の高いＳｉＣ単結晶及びＳｉＣ単結晶ウェハを提供することができる。また、本発明の製造方法によれば、製造コストの上昇を抑えて、高歩留りの上記ＳｉＣ単結晶を製造することができる。
【図面の簡単な説明】
【００３４】
【図１】本発明の結晶を製造するのに用いた単結晶製造装置の一例を示す構成図である。
【図２】口径１００ｍｍのＳｉＣ単結晶ウェハの分析位置を示す図面である。
【発明を実施するための形態】
【００３５】
本発明のＳｉＣ単結晶において、未補償不純物の濃度は、１×１０１７／ｃｍ３以下、さらには５×１０１６／ｃｍ３以下とすることが望ましい。バナジウムの濃度の下限値は、５×１０１４／ｃｍ３以上、望ましくは１×１０１５／ｃｍ３以上、さらに望ましくは１×１０１６／ｃｍ３以上であり、上限値は、前述の未補償不純物の濃度である。ＳｉＣ単結晶中の未補償不純物濃度とバナジウム濃度を、前述の値とすることにより、バナジウムと深準位欠陥の有効な複合効果が得られ、結晶が高抵抗率化する。結晶中の未補償不純物の濃度が１×１０１７／ｃｍ３超の場合、もしくは、バナジウムの濃度が５×１０１４／ｃｍ３に満たない場合は、深準位欠陥とバナジウムの複合効果が不純物を補償するまでに至らず、ＳｉＣ単結晶を高抵抗率化するのが著しく困難になる。また、ＳｉＣ単結晶中の未補償不純物濃度とバナジウム濃度との濃度差を、１×１０１７／ｃｍ３以下、望ましくは５×１０１６／ｃｍ３以下、さらに望ましくは１×１０１６／ｃｍ３以下とすることにより、未補償不純物に対してバナジウムと深準位欠陥がより優位となり、効果的にＳｉＣ単結晶を高抵抗率化できる。未補償不純物の種類については特に言及しないが、ＳｉＣの代表的な不純物は、ドナー元素である窒素であり、昇華再結晶法によりＳｉＣ単結晶を製造する場合、一般的に成長した結晶の伝導形はｎ形となることが多い。伝導形をｐ形に変換しようとする場合は、硼素やアルミニウム等のアクセプター元素をＳｉＣ単結晶へ添加する必要があるが、添加量不足や過剰添加を避けて最適な未補償不純物濃度のｐ形ＳｉＣ単結晶を製造するのは困難である。本発明においては、伝導形をｐ形に変換する必要はなく、本発明技術は、ｎ形ＳｉＣ結晶に適用するのがより有効である。従来技術のバナジウムによる高抵抗率化条件の濃度と比較して、本発明のＳｉＣ単結晶は低いバナジウム濃度であるため、ＳｉＣ単結晶インゴット全体でバナジウム化合物の析出がないか、又は、析出物が発生しても局所的な領域に限られるので、結晶品質を高く保つことができる。同時に、本発明技術は、従来技術よりも広いバナジウムの濃度範囲で結晶の高抵抗率化が可能なため、ＳｉＣ単結晶インゴットから加工される全てのウェハ、もしくは、大部分のウェハを５×１０３Ωｃｍ以上、望ましくは１×１０５Ωｃｍ以上の高抵抗率ウェハとすることができる。本発明のＳｉＣ単結晶は、現在デバイス応用が有力視されている３Ｃ、４Ｈ、６Ｈのいずれのポリタイプでも製造可能であるが、その中でも、特に高いデバイス特性が期待されながら不可避的な窒素混入が多い、４Ｈポリタイプに本発明技術を適用するのが最も効果的である。また、デバイスとしての応用を考慮すると、ＳｉＣ単結晶ウェハは３Ｃ、４Ｈ、６Ｈのいずれかの単一ポリタイプで構成されていることが望ましい。そのようなウェハを作製するためのＳｉＣ単結晶インゴットとしては、必ずしもインゴット全体が単一ポリタイプである必要はないが、インゴットの主たるポリタイプを前述のポリタイプのいずれかとすることにより、単一ポリタイプウェハの歩留りを高くすることができる。ウェハの口径については特に限定されるものではないが、本発明は、ドーパント濃度の面内分布が大きくな��易い、大口径のＳｉＣ単結晶において特に有効であり、単結晶の口径が５０ｍｍ以上、特に１００ｍｍ以上の場合に大きな効果が得られる。本発明のＳｉＣ単結晶ウェハは、抵抗率が高く、また、高い結晶品質も有しているので、動作周波数の高いデバイスへの適用が可能である。本発明ウェハ上にＣＶＤ法等によりＳｉＣ単結晶薄膜を形成して作製されるエピタキシャルウェハ、あるいは、窒化ガリウム、窒化アルミニウム、窒化インジウム又はこれらの混晶の薄膜をエピタキシャル成長してなるエピタキシャルウェハは、基板となるＳｉＣウェハの結晶性が良好なため、優れた特性（薄膜の表面モフォロジー、電気特性、等）を有するようになる。
【００３６】
本発明のＳｉＣ単結晶を製造するためには、バナジウム金属や珪化物、炭化物等のバナジウム化合物をバナジウムのソースとし、取り込み効率を考慮した所定の組成で、ＳｉＣ原料と混合して昇華再結晶法によって製造する等、既知の単結晶育成方法を用いることができる。その際、ＳｉＣ原料としては、市販の原料を使用することができる。昇華再結晶法において未補償不純物の濃度を低下させるためには、ＳｉＣ結晶の代表的不純物である窒素の低減が重要となる。本発明者らは、昇華再結晶法で成長したＳｉＣ単結晶の種結晶近傍で局所的に窒素濃度が高い場合が多いことに注目し、その原因を調査した。その結果、主として黒鉛からなる坩堝から発生する窒素のＳｉＣ単結晶への混入が純度を低下させる主因の一つである事を突き止めた。種結晶を使用する昇華再結晶法によって本発明のＳｉＣ単結晶を製造する場合は、不活性ガス融解熱伝導度法による測定で窒素含有濃度が５０ｐｐｍ以下、望ましくは２０ｐｐｍ以下、さらに望ましくは１０ｐｐｍ以下である黒鉛坩堝を用いることにより、坩堝からＳｉＣ単結晶に取り込まれる窒素を低減し、ＳｉＣ単結晶の未補償不純物濃度を低下させることができる。また、そのような黒鉛坩堝を得るには、不活性ガス雰囲気下で、温度１４００℃以上に１０時間以上、１２０時間未満保持する純化処理を黒鉛坩堝に施すことにより製造できる。その際の不活性ガス雰囲気の圧力は１．３Ｐａ以下、望ましくは１．３×１０−１Ｐａ以下、さらに望ましくは６．５×１０−２Ｐａ以下とする。処理時間に上限はないが、処理圧力が１．３Ｐａを超えるか、もしくは、処理温度が１４００℃未満では、窒素除去効率が著しく低下し、加熱保持時間が長時間化し、特に製造コストの点でデメリットが生じる。処理温度についても特に上限はないが、処理温度が３０００℃以上となると、処理装置の耐久性の点で問題があり好ましくない。また、上記のような処理を、ＳｉＣ結晶成長プロセスの中に組み込んで行うこともできる。すなわち、種結晶を使用する昇華再結晶法において、黒鉛坩堝にＳｉＣを主体とする昇華原料を充填した状態で、不活性ガス雰囲気の圧力を１．３Ｐａ以下、望ましくは１．３×１０−１Ｐａ以下、さらに望ましくは６．５×１０−２Ｐａ以下とし、１４００℃以上、１８００℃以下の温度で１０時間以上、１２０時間未満保持することで、黒鉛坩堝の純化処理を行う。このとき、圧力が１．３Ｐａを超えると純化処理が効率的に行えない。処理温度が１４００℃以下でもやはり純化処理が効率的に行えず、一方、１８００℃を超えると、純化処理中に結晶成長が開始されて多結晶を生成してしまい、引き続くＳｉＣ単結晶成長プロセスで正常な単結晶成長が実現できない。この純化処理に引き続いて、成長炉を大気下で開放せず、不活性ガス圧力を１．３×１０２〜１．３×１０４Ｐａに調整し、２０００℃以上に加熱してからＳｉＣ結晶成長を実施する。結晶成長温度として、特に上限は定めないが、３０００℃以上となると成長装置の耐久性の点で問題があり、好ましくない。なお、黒鉛坩堝の純化処理をＳｉＣ結晶成長プロセスに組み込まずに行う場合、純化処理後の黒鉛坩堝を大気に暴露すると、黒鉛表面に大気中の窒素が再吸着し、純化処理の効果が低下してしまう。処理後の坩堝を大気下に暴露しないように、不活性ガスを充填した真空グローブボックス内で昇華原料の充填等の準備を行うことで、窒素の再吸着の影響を回避でき、より効果的である。
【実施例】
【００３７】
以下、実施例を用いて本発明を具体的に説明する。
【００３８】
（実施例１、比較例１〜３）
実施例１及び比較例１〜３は、図１の結晶成長装置を用いて製造した。種結晶として、口径５０ｍｍの（０００１）面を有した４Ｈ単一ポリタイプで構成されたＳｉＣ単結晶ウェハを用意した。種結晶１は、黒鉛製蓋４の内面に取り付けられる。昇華原料２として、実施例１と比較例１については、市販のＳｉＣ結晶粉末とバナジウム化合物の混合物を充填した。バナジウム化合物は、バナジウム原子換算で昇華原料中の質量濃度が０．０４２％となる量を混合した。比較例２及び３については、昇華原料として市販のＳｉＣ結晶粉末のみを充填した。次いで、原料を充填した坩堝３を、種結晶を装着した黒鉛製蓋４で閉じ、黒鉛製フェルト７で被覆した後、黒鉛製支持棒６の上に乗せ、二重石英管５の内部に設置し、以下に示すプロセスで結晶成長を行った。
【００３９】
実施例１と比較例３については、黒鉛坩堝の純化処理を含む結晶成長プロセスを用いた。その内容は次の通りである。まず、石英管５の内部を１．０×１０−４Ｐａ未満まで真空排気した後、真空排気を続けながらワークコイル８に電流を流し、黒鉛坩堝温度を純化処理温度である１６００℃まで上げた。この際、石英管の内部圧力が一時的に１．３Ｐａ以上に上昇したが、温度を保持したまま、石英管の内部圧力が純化処理圧力である１．０×１０−１Ｐａ以下になるまで真空排気し、坩堝中の不純物窒素除去処理を開始した。処理時間は４８時間であり、その間、常に真空排気装置１１を作動させ、石英管の内部圧力は前述の値より低い値が維持された。坩堝の純化処理が終了後、雰囲気ガスとして純度９９．９９９９％以上の高純度Ａｒガスを、配管９を介してＡｒガス用マスフローコントローラ１０で制御しながら流入させ、石英管内圧力を成長圧力である１．３×１０３Ｐａに保ちながら、黒鉛坩堝温度を目標温度である２４００℃まで上昇させ、その後約２０時間成長を続けた。この際の坩堝内の温度勾配は１４．５〜１５．５℃／ｃｍで、成長速度は約０．８〜０．９ｍｍ／時であった。得られた結晶の口径は約５２ｍｍで、高さは実施例１の結晶が１６ｍｍ、比較例３の結晶が１７ｍｍ程度であった。
【００４０】
比較例１と比較例２ついては、黒鉛坩堝の純化処理を含まない通常の結晶成長プロセスによって結晶成長を行った。その内容は次の通りである。石英管の内部を１．０×１０−４Ｐａまで真空排気した後、純度９９．９９９９％以上の高純度Ａｒガスを流入し、石英管内圧力を成長圧力である１．３×１０３Ｐａに保ちながら、ワークコイル８に電流を流し、黒鉛坩堝温度を２４００℃まで上昇させた。その後、約２０時間成長を続けた。この際の坩堝内の温度勾配は１４．５〜１５．５℃／ｃｍで、成長速度は約０．８〜０．９ｍｍ／時であった。得られた結晶の口径は約５２ｍｍで、高さは比較例１の結晶が１６ｍｍ、比較例２の結晶が１８ｍｍ程度であった。
【００４１】
得られたＳｉＣ単結晶の分析に先立って、純化処理を行った黒鉛坩堝の窒素濃度測定を行った。まず、結晶成長に使用する物と同材質、同形状の黒鉛坩堝を用い、前述実施例１及び比較例３と同様の、温度１６００℃、圧力１．０×１０−１Ｐａ以下で４８時間保持する純化処理を行った。この際、黒鉛坩堝に昇華原料は充填しなかった。純化処理後、黒鉛坩堝を冷却し、不活性ガスを充填した真空グローブボックス内で純化処理後の坩堝から直径約５ｍｍ、長さ１０ｍｍの試験片を加工して測定試験片とし、窒素濃度を不活性ガス融解熱伝導度法で測定した。測定は次のように行った。まず、分析装置内の加熱坩堝に、試料を装填しない状態で大電流を流し、加熱坩堝内部を２５００℃以上の高温状態として３０秒間保持し、加熱坩堝表面や表層付近の不純物窒素を除去し、測定空間を十分に高純度化した。加熱坩堝を冷却した後、測定装置の加熱ゾーン外に待機させていた試験片を、大気に暴露しない状態で加熱坩堝内へ移動させ、坩堝内部を２５００℃以上の高温状態で３０秒間保定した。この状態で試験片から発生する窒素をヘリウムキャリアガスによって搬送し、この混合ガスの熱伝導度を測定することにより窒素濃度を決定した。測定の結果、純化処理坩堝の窒素濃度は約９ｐｐｍであった。また、純化処理を行っていない黒鉛坩堝についても同様の方法で測定を行った結果、窒素濃度は約５９ｐｐｍであった。
【００４２】
こうして得られた実施例１及び比較例１〜３のＳｉＣ単結晶をＸ線回折及びラマン散乱により分析したところ、すべてのインゴットで主たるポリタイプが４ＨであるＳｉＣ単結晶が成長したことを確認できた。結晶の不純物濃度と抵抗率を測定する目的で、成長した単結晶インゴットから厚さ１ｍｍ、口径５１ｍｍのウェハを３枚作製した。ウェハの面方位は（０００１）面ジャストである。成長結晶の上部、中部、下部（種結晶近傍）に相当するウェハ（それぞれ種結晶の成長開始面からウェハ底面までの距離で、１２ｍｍ、８ｍｍ、４ｍｍ）中のバナジウム濃度と不純物濃度を、２次イオン質量分析法（Ｓｅｃｏｎｄａｒｙ  Ｉｏｎ  Ｍａｓｓ  Ｓｐｅｃｔｒｏｍｅｔｒｙ、ＳＩＭＳ）を用いて調査した。Ｒ．  Ｇ．  Ｗｉｌｓｏｎ  ｅｔ  ａｌ．，  Ｓｅｃｏｎｄａｒｙ  Ｉｏｎ  Ｍａｓｓ  Ｓｐｅｃｔｒｏｍｅｔｒｙ：  Ａ  Ｐｒａｃｔｉｃａｌ  Ｈａｎｄｂｏｏｋ  Ｆｏｒ  Ｄｅｐｔｈ  Ｐｒｏｆｉｌｉｎｇ  Ａｎｄ  Ｂｕｌｋ  Ｉｍｐｕｒｉｔｙ  Ａｎａｌｙｓｉｓ  （１９８９）によれば、バナジウムの分析については１．５×１０１４／ｃｍ３の測定下限が得られる。本発明においてもこれに準拠した方法で分析を行い、バナジウムの測定下限は５×１０１４／ｃｍ３未満であった。各ウェハの室温抵抗率はＶａｎ  ｄｅｒ  Ｐａｕｗ法により調べた。以上の分析により、表１〜４に示す結果が得られた。
【００４３】
実施例１（表１）の結晶の未補償不純物濃度は、１．６５〜２．２４×１０１６／ｃｍ３である。不純物の主な成分はドナー元素である窒素であり、不純物による伝導はｎ形である。不純物アクセプター元素による補償分を引いた窒素濃度が未補償不純物濃度である。黒鉛坩堝の純化処理により、比較例１や比較例３と比較して、特にインゴット下部での窒素濃度低下が著しかったため、未補償不純物濃度も低下した。バナジウム濃度は、前述の未補償不純物濃度よりも低く、３．９９×１０１５〜３．８７×１０１６／ｃｍ３である。インゴット全域でバナジウムの濃度が固溶限度を超えていないので、析出物の発生はなく、結晶性に優れている。その一方で、上部〜下部の全てのウェハにおいて、抵抗率は１０１０Ωｃｍ以上と高い。
【００４４】
比較例１（表２）は、実施例とほぼ同じバナジウム濃度を持つ結晶であるが、特に不純物除去の技術を用いていないので、未補償不純物濃度が高い。不純物の主な成分は窒素であり、未補償不純物による伝導はｎ形である。特にインゴット下部の成長初期の領域で、黒鉛坩堝から発生する窒素の影響が大きく、未補償不純物濃度は１×１０１８／ｃｍ３以上となっている。抵抗率はインゴット全体にわたって１×１００Ωｃｍ未満と低い。
【００４５】
比較例２（表３）は、昇華原料にバナジウムを混合しなかった結晶である。主たる不純物は窒素であり、未補償不純物による伝導はｎ形である。実施例１と同じ黒鉛坩堝の純化処理技術を導入したため、窒素の混入が低減されており、未補償不純物濃度は本発明の範囲内であるが、バナジウムが添加されていないため、抵抗率は１×１０３Ωｃｍ未満であり、比較例１に比べると高い抵抗率ではあるものの、要求される高いレベルには至っていない。
【００４６】
比較例３（表４）は、昇華原料にバナジウムを混合せず、また、不純物濃度を低下させるための技術も用いなかった結晶である。主たる不純物である窒素の濃度がインゴット全体、特に下部で高い。未補償不純物による伝導はｎ形である。抵抗率はインゴット全体に渡って１×１００Ωｃｍ未満と低い。
【００４７】
【表１】
2010077023.tif 000003
【００４８】
【表２】
2010077023.tif 000004
【００４９】
【表３】
2010077023.tif 000005
【００５０】
【表４】
2010077023.tif 000006
【００５１】
（実施例２）
次に、事前に黒鉛坩堝の純化処理を行ってから結晶成長を行うプロセスの実施例を説明する。まず、図１の種結晶と昇華原料を除く装置を用いて黒鉛坩堝の純化処理を行った。黒鉛坩堝３と蓋４をフェルト７で被覆して二重石英管５の内部に設置し、石英管の内部を１．０×１０−４Ｐａ未満まで真空排気した後、真空排気を続けながらワークコイル８に電流を流し、黒鉛坩堝と蓋の温度を２５００℃まで上げた。純化処理時間は２０時間であり、その間、常に真空排気装置１１を作動させて、石英管の内部圧力は、純化処理圧力である１．３×１０−２Ｐａより低い値が維持された。純化処理終了後、黒鉛坩堝３と蓋４を冷却し、不活性ガスを充填した真空グローブボックス内で二重石英管５より取り出し、坩堝を大気に暴露せずに結晶成長の準備を行った。種結晶１として、口径５０ｍｍの（０００１）面を有した６Ｈ単一ポリタイプで構成されたＳｉＣ単結晶ウェハを蓋４の内面に取り付け、市販のＳｉＣ結晶粉末とバナジウム化合物の混合物を昇華原料２として黒鉛坩堝３に充填した。バナジウム化合物は、バナジウム原子換算で昇華原料中の質量濃度が０．０３２％となる量を混合した。原料を充填した坩堝を蓋４で閉じ、再び二重石英管５の内部に設置し、次のプロセスで結晶成長を行った。石英管の内部を１．０×１０−４Ｐａ未満まで真空排気した後、純度９９．９９９９％以上の高純度Ａｒガスを流入し、石英管内圧力を成長圧力である１．３×１０３Ｐａに保ちながら、ワークコイル８に電流を流し、黒鉛坩堝温度を２４００℃まで上昇させた。その後、約２０時間成長を続けた。この際の坩堝内の温度勾配は１４．５〜１５．５℃／ｃｍで、成長速度は約０．８ｍｍ／時であった。得られた結晶の口径は約５２ｍｍで、高さは１６ｍｍ程度であった。
【００５２】
結晶の評価に先立って、黒鉛坩堝純化処理の効果を確認する目的で、実施例２の純化処理と同じ条件の処理を施した黒鉛坩堝の窒素濃度を、不活性ガス融解熱伝導度法で測定した。測定は、前述した実施例１と同様の方法で行い、窒素濃度は約７ｐｐｍであった。
【００５３】
こうして得られた炭化珪素単結晶について、Ｘ線回折及びラマン散乱により分析したところ、主たるポリタイプが６ＨであるＳｉＣ単結晶が成長したことを確認できた。成長結晶の上部、中部、下部（それぞれ種結晶の成長開始面からの距離で、１２ｍｍ、８ｍｍ、４ｍｍ）に相当する（０００１）面ジャストの面方位を有するウェハを３枚作製し、実施例１と同様の分析を行った。結果を表５に示す。
【００５４】
実施例２（表５）の結晶の主な不純物は窒素であり、不純物伝導はｎ形であった。坩堝の純化処理により窒素濃度は大幅に削減され、結果として、未補償不純物濃度は９．７６×１０１５〜３．０１×１０１６／ｃｍ３まで低下している。一方、室温の抵抗率は１×１０１０Ωｃｍ以上という高い値が得られている。
【００５５】
【表５】
2010077023.tif 000007
【００５６】
（実施例３）
次に、口径１００ｍｍ以上の本発明のＳｉＣ単結晶を製造する実施例を説明する。実施例３についても、図１の結晶成長装置を用いて製造した。種結晶１として、口径１００ｍｍの（０００１）面を有した４Ｈ単一ポリタイプで構成されたＳｉＣ単結晶ウェハを、黒鉛製蓋４の内面に取り付けた。昇華原料２は、実施例１と同様に、市販のＳｉＣ結晶粉末とバナジウム化合物の混合物を充填した。バナジウム化合物は、バナジウム原子換算で、昇華原料中の質量濃度が０．０４２％となる量を混合した。次いで、原料を充填した坩堝３を、種結晶を装着した黒鉛製蓋４で閉じ、黒鉛製フェルト７で被覆した後、黒鉛製支持棒６の上に乗せ、二重石英管５の内部に設置し、黒鉛坩堝の純化処理を含む結晶成長プロセスで結晶成長を行った。その内容は次の通りである。まず、石英管５の内部を１．０×１０−４Ｐａ未満まで真空排気した後、真空排気を続けながらワークコイル８に電流を流し、黒鉛坩堝温度を純化処理温度である１６００℃まで上げた。この際、石英管の内部圧力が一時的に１．３Ｐａ以上に上昇したが、温度を保持したまま、石英管の内部圧力が純化処理圧力である１．０×１０−１Ｐａ以下になるまで真空排気し、坩堝中の不純物窒素除去処理を開始した。処理時間は７２時間であり、その間、常に真空排気装置１１を作動させ、石英管の内部圧力は前述の値より低い値が維持された。坩堝の純化処理が終了後、雰囲気ガスとして純度９９．９９９９％以上の高純度Ａｒガスを、配管９を介してＡｒガス用マスフローコントローラ１０で制御しながら流入させ、石英管内圧力を成長圧力である１．３×１０３Ｐａに保ちながら、黒鉛坩堝温度を目標温度である２４００℃まで上昇させ、その後約２０時間成長を続けた。この際の坩堝内の温度勾配は１４．５〜１５．５℃／ｃｍで、成長速度は約０．８〜０．９ｍｍ／時であった。得られた結晶の口径は約１０４ｍｍで、高さは１５ｍｍ程度であった。
【００５７】
結晶の評価に先立って、実施例３の純化処理と同じ条件の処理を施した黒鉛坩堝の窒素濃度を、不活性ガス融解熱伝導度法で測定した。測定は、前述した実施例１と同様の方法で行い、窒素濃度は約８ｐｐｍであった。
【００５８】
こうして得られた炭化珪素単結晶について、Ｘ線回折及びラマン散乱により分析したところ、主たるポリタイプが４ＨであるＳｉＣ単結晶が成長したことを確認できた。成長結晶の上部、中部、下部（それぞれ種結晶の成長開始面からの距離で、１２ｍｍ、８ｍｍ、４ｍｍ）に相当する（０００１）面ジャストの面方位を有するウェハを３枚作製し、実施例１と同様の分析を行った。実施例３については、特性の面内分布も調べる目的で、図２のように、ウェハ中央部１点と周辺部４点の計５点について分析を行った。中央部の分析結果と、ばらつきの最大値として、｜中央部の分析値−周辺部の分析値｜の最大値を、表６に示す。
【００５９】
実施例３（表６）の結晶の主な不純物は窒素であり、不純物伝導はｎ形であった。インゴットの大口径化に伴って坩堝の体積も大きくなるため、純化処理をしない坩堝では発生する窒素の量が増加するが、実施例３では、純化処理により坩堝の窒素は大幅に削減され、結果として、成長ＳｉＣ単結晶の未補償不純物濃度は、ウェハ中央部で８．９７×１０１５〜３．５４×１０１６／ｃｍ３と低い値である。未補償不純物、バナジウムとも、面内で若干の濃度差が見られるものの、ウェハ全面で１×１０１０Ωｃｍ以上の高い室温抵抗率が得られている。
【００６０】
【表６】
2010077023.tif 000008
【００６１】
（実施例４）
次に、実施例３と同様のプロセスで製造したＳｉＣ単結晶インゴットより、（０００１）面から＜１１−２０＞方向に４度オフの面方位を有する、口径１００ｍｍ、厚さ３６０μｍの鏡面ウェハを作製した。この鏡面ウェハを基板として、ＳｉＣのエピタキシャル成長を行った。ＳｉＣエピタキシャル薄膜の成長条件は、成長温度１５００℃、シラン（ＳｉＨ４）、プロパン（Ｃ３Ｈ８）、水素（Ｈ２）の流量が、それぞれ５．０×１０−９ｍ３／ｓｅｃ、３．３×１０−９ｍ３／ｓｅｃ、５．０×１０−５ｍ３／ｓｅｃであった。成長圧力は大気圧とした。成長時間は２時間で、約５μｍの膜厚に成長した。こうして得られたエピタキシャル薄膜を、ノルマルスキー光学顕微鏡により観察したところ、ウェハ全面に渡ってピット等の表面欠陥の非常に少ない、良好な表面モフォロジ―を有する高品質ＳｉＣエピタキシャル薄膜が形成されたことが確認できた。
【００６２】
（実施例５）
さらに、実施例３と同様のプロセスで製造した別のＳｉＣ単結晶インゴットより、（０００１）面ジャストの面方位を有する、口径１００ｍｍ、厚さ３６０μｍの鏡面ウェハを作製した。この鏡面ウェハを基板として、窒化ガリウム薄膜を有機金属化学気相成長法（ＭＯＣＶＤ法）によりエピタキシャル成長させた。窒化ガリウム薄膜の成長条件は、成長温度１０５０℃、トリメチルガリウム（ＴＭＧ）、アンモニア（ＮＨ３）、シラン（ＳｉＨ４）の流量が、それぞれ５４×１０−６モル／ｍｉｎ、４Ｌ／ｍｉｎ、２２×１０−１１モル／ｍｉｎであった。成長圧力は大気圧とした。６０分間の成長により、ｎ型窒化ガリウムを約３μｍの膜厚に成長させた。こうして得られたエピタキシャル薄膜を、ノルマルスキー光学顕微鏡により観察したところ、ウェハ全面に渡って非常に平坦なモフォロジーを有する、品質の高い窒化ガリウムエピタキシャル薄膜が形成されたことが確認できた。
【００６３】
最後に、表７を用いて本発明の効果を説明する。表７は、前述の実施例１、比較例１〜３を、結晶中のバナジウム濃度、不純物濃度によって整理したものである。表７にあるように、本発明実施例１のみが目的とする高い抵抗率を示している。バナジウムと深準位欠陥の複合効果を意図した本発明は、それらが単独で作用した場合の効果、比較例１と３、又は比較例２と３の差から予想されるよりも、はるかに大きな格別な効果が得られる。
【００６４】
【表７】
2010077023.tif 000009
【符号の説明】
【００６５】
１    種結晶（ＳｉＣ単結晶）、
２    昇華原料、
３    黒鉛坩堝、
４    黒鉛蓋、
５    二重石英管、
６    支持棒、
７    黒鉛製フェルト、
８    ワークコイル、
９    高純度Ａｒガス配管、
１０    高純度Ａｒガス用マスフローコントローラ、
１１    真空排気装置、
２１    口径１００ｍｍＳｉＣ単結晶ウェハ、
２２    ウェハ中央部の分析点（１点）、
２３    ウェハ周辺部の分析点（４点）。
【図１】
2010077023.tif 000010
【図２】
2010077023.tif 000011